(57)【要約】      （修正有）【課題】詳細な画像を取得するために、光を検出するセンサの分解能改善が要求される。そこで、分解能の高い画像撮像装置を提供する。【解決手段】Ｘ線を光に変換するシンチレータ１０２とフォトセンサ１０１とを有する画像撮像装置１００（例えばフラットパネル検出器）において、フォトセンサ１０１とシンチレータ１０２との間隔を緻密に一様とすることで、シンチレータ１０２で変換された光１０５がフォトセンサ１０１に均一に入射することを可能とした分解能の高い画像撮像装置１００。【選択図】図１
2014062819.tif 000002
【特許請求の範囲】
【請求項１】
Ｘ線を光に変換するシンチレータと、
前記シンチレータで変換された光が入射されるフォトセンサと、
前記シンチレータと前記フォトセンサとの間に配置されたスペーサと、
を具備することを特徴とする画像撮像装置。
【請求項２】
請求項１において、
前記フォトセンサは複数の画素を有し、
前記複数の画素それぞれは、フォトダイオード、第１のトランジスタ、第２のトランジスタ及び第３のトランジスタを有することを特徴とする画像撮像装置。
【請求項３】
請求項２において、
前記第１のトランジスタのソース電極またはドレイン電極の一方は、前記フォトダイオードの一方の電極に電気的に接続され、
前記第１のトランジスタは、酸化物半導体膜をチャネル形成領域に用いた薄膜トランジスタで形成されることを特徴とする画像撮像装置。
【請求項４】
請求項３において、
前記第１のトランジスタのソース電極またはドレイン電極の他方は、前記第２のトランジスタのゲート電極に電気的に接続され、
前記第２のトランジスタは、酸化物半導体膜をチャネル形成領域に用いた薄膜トランジスタで形成されることを特徴とする画像撮像装置。
【請求項５】
請求項４において、
前記第２のトランジスタのソース電極またはドレイン電極の一方は、前記第３のトランジスタのソース電極またはドレイン電極の一方に電気的に接続され、
前記第３のトランジスタは、酸化物半導体膜をチャネル形成領域に用いた薄膜トランジスタで形成されることを特徴とする画像撮像装置。
【請求項６】
請求項２乃至５のいずれか一項において、
前記フォトダイオード、前記第１のトランジスタ、前記第２のトランジスタ、前記第３のトランジスタ及び前記スペーサは基板上に形成されていることを特徴とする画像撮像装置。
【請求項７】
請求項２乃至６のいずれか一項において、
前記スペーサは、１つまたは２つの前記画素につき１つ配置されていることを特徴とする画像撮像装置。
【請求項８】
請求項２乃至６のいずれか一項において、
前記複数の画素は画素領域に形成されており、
前記スペーサは、前記画素領域内及び前記画素領域外の少なくとも一方に形成されていることを特徴とする画像撮像装置。
【請求項９】
請求項２乃至６のいずれか一項において、
前記スペーサは、前記フォトダイオードそれぞれを、完全にまたは部分的に囲むように形成されていることを特徴とする画像撮像装置。
【請求項１０】
請求項３乃至５のいずれか一項において、
前記酸化物半導体膜は、インジウム、亜鉛、ガリウム、及びスズから選ばれた一種以上の元素の酸化物を含む膜であることを特徴とする画像撮像装置。
【請求項１１】
請求項３乃至５及び請求項１０のいずれか一項において、
前記酸化物半導体膜は、結晶部を含み、
前記結晶部は、ｃ軸が前記酸化物半導体膜の被形成面の法線ベクトルに平行な方向に揃うことを特徴とする画像撮像装置。
【請求項１２】
請求項１乃至１１のいずれか一項において、
前記シンチレータと前記フォトセンサとの間隔は、０．１μｍ以上１０μｍ以下であることを特徴とする画像撮像装置。
【発明の詳細な説明】
【技術分野】
【０００１】
本発明は、画像撮像装置に関する。特にＸ線を用いた医療用画像診断装置に関する。
【背景技術】
【０００２】
Ｘ線を用いた医療用画像診断装置は、広く医療現場で用いられている。従来のＸ線を用いた医療用画像診断装置を用いた診断では、患者の特定部位（骨、肺など）にＸ線源からＸ線を照射し、当該特定部位を透過したＸ線を写真フィルムなどに投影する。投影後、当該写真フィルムを現像することで、当該特定部位の内部の様子を可視化することができる。
【０００３】
上記写真フィルムを用いた方法では、写真フィルムの保管、すなわち、撮像後のデータ保管が煩雑なため、撮像データを電子化する方法が普及し始めている。撮像データを電子化する方法として、輝尽性蛍光体を用いる方法、所謂輝尽法がある。輝尽法では、Ｘ線を照射すると光を発する特性（輝尽性）を有する材料でプレートを形成し、患者の特定部位を透過したＸ線を当該プレートに投影する。Ｘ線投影後にスキャナで当該プレートから発せられる光を検出することで撮像データを構成し、電子化する方法（イメージングプレート法）である。
【０００４】
上記イメージングプレート法は、撮像データを電子化することは可能であるが、電子化の処理が煩雑となる欠点がある。そこで、近年はフラットパネル検出器（ＦＰＤ：Ｆｌａｔ  Ｐａｎｅｌ  Ｄｅｔｅｃｔｏｒの略。）を用いた方法が注目を集めている。フラットパネル検出器は、Ｘ線を照射することで電荷もしくは光を生成するシンチレータと、当該電荷もしくは光を検出するセンサを有する素子基板と、から構成される。センサの出力から撮像データを構成することで、撮像データの電子化が可能である。Ｘ線を照射することで生成した電荷を直接センサで検出して出力する構成を直接方式という。また、Ｘ線を照射することで生成した光を光センサで検出して出力する構成を間接変換方式という。
【０００５】
この間接変換方式の画像撮像装置の一例であるＸ線診断装置には、光電変換素子を有するセンサーパネルとシンチレータ層との間にシンチレータ下地層を配置し、センサーパネルとシンチレータ層とを貼り合わせたものがある。シンチレータ下地層は光電変換素子の剛性を保護する機能を有し、シンチレータ下地層を形成する材料としては、例えば、ポリアミドイミド樹脂、ポリエーテルイミド樹脂、ポリイミド樹脂、エポキシ樹脂、シリコーン樹脂等が挙げられる（特許文献１参照）。
【先行技術文献】
【特許文献】
【０００６】
【特許文献１】特開２０１１−１９１２９０号公報
【発明の概要】
【発明が解決しようとする課題】
【０００７】
より詳細な画像を取得するために、光を検出するセンサの分解能が高いことが要求される。
本発明の一態様は、分解能の高い画像撮像装置を提供することを目的の一つとする。
【課題を解決するための手段】
【０００８】
上記の課題に鑑み、開示する本発明の一態様は、Ｘ線を光に変換するシンチレータとフォトセンサとを有する画像撮像装置（例えばフラットパネル検出器）において、当該フォトセンサと当該シンチレータとの間隔を緻密に一様とすることで、シンチレータで変換された光がフォトセンサに均一に入射することを可能とした分解能の高い画像撮像装置である。
【０００９】
また、本発明の一態様は、シンチレータとフォトセンサとを有する画像撮像装置において、当該フォトセンサと当該シンチレータとの間にスペーサを設け、微小な間隔を均一に有する構成とした分解能の高い画像撮像装置である。
【００１０】
本発明の一態様は、Ｘ線を光に変換するシンチレータと、前記シンチレータで変換された光が入射されるフォトセンサと、前記シンチレータと前記フォトセンサとの間に配置されたスペーサと、を具備することを特徴とする画像撮像装置である。
【００１１】
また、上記の本発明の一態様において、前記フォトセンサは複数の画素を有し、前記複数の画素それぞれは、フォトダイオード、第１のトランジスタ、第２のトランジスタ及び第３のトランジスタを有するとよい。
【００１２】
また、上記の本発明の一態様において、前記第１のトランジスタのソース電極またはドレイン電極の一方は、前記フォトダイオードの一方の電極に電気的に接続され、前記第１のトランジスタは、酸化物半導体膜をチャネル形成領域に用いた薄膜トランジスタで形成されるとよい。
【００１３】
また、上記の本発明の一態様において、前記第１のトランジスタのソース電極またはドレイン電極の他方は、前記第２のトランジスタのゲート電極に電気的に接続され、前記第２のトランジスタは、酸化物半導体膜をチャネル形成領域に用いた薄膜トランジスタで形成されるとよい。
【００１４】
また、上記の本発明の一態様において、前記第２のトランジスタのソース電極またはドレイン電極の一方は、前記第３のトランジスタのソース電極またはドレイン電極の一方に電気的に接続され、前記第３のトランジスタは、酸化物半導体膜をチャネル形成領域に用いた薄膜トランジスタで形成されるとよい。
【００１５】
また、上記の本発明の一態様において、前記フォトダイオード、前記第１のトランジスタ、前記第２のトランジスタ、前記第３のトランジスタ及び前記スペーサは基板上に形成されているとよい。
【００１６】
また、上記の本発明の一態様において、前記スペーサは、１つまたは２つの前記画素につき１つ配置されているとよい。
【００１７】
また、上記の本発明の一態様において、前記複数の画素は画素領域に形成されており、前記スペーサは、前記画素領域内及び前記画素領域外の少なくとも一方に形成されているとよい。
【００１８】
また、上記の本発明の一態様において、前記スペーサは、前記フォトダイオードそれぞれを、完全にまたは部分的に囲むように形成されているとよい。
【００１９】
また、上記の本発明の一態様において、前記酸化物半導体膜は、インジウム、亜鉛、ガリウム、及びスズから選ばれた一種以上の元素の酸化物を含む膜であるとよい。
【００２０】
また、上記の本発明の一態様において、前記酸化物半導体膜は、結晶部を含み、前記結晶部は、ｃ軸が前記酸化物半導体膜の被形成面の法線ベクトルに平行な方向に揃うとよい。
【００２１】
また、上記の本発明の一態様において、前記シンチレータと前記フォトセンサとの間隔は、０．１μｍ以上１０μｍ以下であるとよい。
【発明の効果】
【００２２】
本発明の一態様を適用することで、分解能の高い画像撮像装置を提供することができる。
【図面の簡単な説明】
【００２３】
【図１】（Ａ），（Ｂ）は本発明の一態様に係る画像撮像装置によって被検査物のＸ線画像を撮像する様子を示す図、（Ｃ）は（Ａ），（Ｂ）に示す画像撮像装置を説明する概念図。
【図２】（Ａ）は本発明の一態様に係る画像撮像装置１２００を示す平面図、（Ｂ）は画像撮像装置１２２０を示す平面図、（Ｃ）は画像撮像装置１２４０を示す平面図。
【図３】（Ａ）は図２（Ａ）に示す画素領域１２０３における１画素の回路構成の一例を示す図、（Ｂ）は（Ａ）に示す回路のレイアウトの一例を示す図。
【図４】図２（Ａ）に示す画像撮像装置におけるフォトセンサの読み出し動作を説明するためのタイミングチャート。
【図５】図２（Ａ）のＸ１−Ｘ２及び図３（Ｂ）のＹ１−Ｙ２を示す断面図。
【図６】（Ａ）はスペーサを１画素につき一つ配置した例を示す平面図、（Ｂ）はスペーサを２画素につき一つ配置した例を示す平面図。
【図７】（Ａ），（Ｂ）それぞれは図２（Ａ）に示す画像撮像装置におけるスペーサの配置の一例を示す平面図。
【図８】（Ａ）は本発明の一態様に係る画像撮像装置１３００を示す平面図、（Ｂ）は（Ａ）の左上の部分を拡大した平面図。
【図９】図８（Ａ）に示すＺ１−Ｚ２及び図３（Ｂ）に示すＹ１−Ｙ２を示す断面図。
【図１０】（Ａ），（Ｂ）それぞれはスペーサを隔壁として用いた一例を示す平面図。
【図１１】スペーサを隔壁として用いた一例を示す平面図。
【発明を実施するための形態】
【００２４】
以下では、本発明の実施の形態について図面を用いて詳細に説明する。ただし、本発明は以下の説明に限定されず、本発明の趣旨およびその範囲から逸脱することなくその形態および詳細を様々に変更し得ることは、当業者であれば容易に理解される。従って、本発明は以下に示す実施の形態の記載内容に限定して解釈されるものではない。なお、実施の形態を説明するための全図において、同一部分又は同様な機能を有する部分には同一の符号を付し、その繰り返しの説明は省略する。
【００２５】
図１（Ａ），（Ｂ）は、本発明の一態様に係る画像撮像装置１００によって被検査物１０７のＸ線画像を撮像する様子を示す図であり、図１（Ｃ）は、図１（Ａ），（Ｂ）に示す画像撮像装置１００の構成についての概念図である。
【００２６】
図１（Ｃ）に示すように、画像撮像装置１００は、フォトセンサ１０１、シンチレータ１０２を有し、Ｘ線源１０３から発せられたＸ線１０４が、画像撮像装置１００に入射するようになっている。Ｘ線１０４がシンチレータ１０２に入射すると、光１０５を発する。光１０５は、フォトセンサ１０１に入射する。フォトセンサ１０１は、行列方向にマトリクス状に配置された複数の画素を有する構成が有効である。
【００２７】
図１（Ａ），（Ｂ）に示すように、患者など被検査物１０７が画像撮像装置１００とＸ線源１０３との間に配置され、Ｘ線源１０３から発せられたＸ線１０４が、被検査物１０７を通って画像撮像装置１００のシンチレータ１０２に入射され、そのシンチレータ１０２から発した光１０５がフォトセンサ１０１で受光され、Ｘ線画像が撮像される。
【００２８】
画像撮像装置１００の解像度を向上するには、フォトセンサ１０１とシンチレータ１０２との間隔を極力近付ける必要がある。なぜならば、シンチレータ１０２でＸ線１０４から変換された光１０５は拡散して迷光となり、当該光１０５をフォトセンサ１０１の所望の画素以外の画素で検出する恐れがあり、その結果、画像撮像装置１００の解像度が低下することになるからである。また、画像撮像装置１００の解像度を向上するには、フォトセンサ１０１とシンチレータ１０２との間隔を一様にする必要がある。なぜならば、フォトセンサ１０１とシンチレータ１０２との間隔が長い領域があると、当該領域の画素で検出する光は他の領域より弱い光となり、その結果、画像撮像装置１００の解像度が低下することになるからである。
【００２９】
そこで、図１（Ｃ）に示す画像撮像装置１００では、フォトセンサ１０１とシンチレータ１０２との間に、柱状のスペーサ１０６を設けている。つまり、図１（Ｃ）では、フォトリソグラフィ法を利用して選択的に形成された柱状のスペーサ１０６を用いてフォトセンサ１０１とシンチレータ１０２との間隔を制御している例を示す。なお、フォトセンサ１０１とシンチレータ１０２との間隔は、画素ピッチ（隣り合う画素の中心点どうしを結ぶ距離）よりも小さければよく、例えば、０．１μｍ以上１０μｍ以下であるとよい。また、図１（Ｃ）におけるスペーサ１０６の位置は一例であり、スペーサの位置、個数、及び密度などは、実施者が任意に決定することができる。
【００３０】
また、柱状のスペーサ１０６に代えて、球状のスペーサ（ビーズスペーサともいう）を分散させることで、フォトセンサ１０１とシンチレータ１０２との間隔を制御することもできる。このように、フォトセンサ１０１とシンチレータ１０２との間にスペーサを形成することで、フォトセンサ１０１とシンチレータ１０２との間隔を微小且つ均一に形成することができる。このような構成とすることで、シンチレータでＸ線から変換された光がフォトセンサに均一に入射することを可能とする。したがって、面内ばらつきが少なく、分解能の高い画像撮像装置を提供することができる。
【００３１】
図２（Ａ）は、本発明の一態様に係る画像撮像装置１２００を示す平面図である。画像撮像装置１２００は基板１２０１を有し、その基板１２０１上には複数の画素を含む画素領域１２０３を構成するフォトセンサが形成されている。フォトセンサ上にはスペーサ（図示せず）を介してシンチレータ１２０２が形成されており、このスペーサによってフォトセンサとシンチレータ１２０２との間隔を狭くて均一なものにすることができる。
【００３２】
基板１２０１上にはフォトセンサを駆動させる駆動ＩＣ１２０５が複数配置されている。各々の駆動ＩＣ１２０５は、ＴＣＰ（テープキャリアパッケージ）１２０４によってフレキシブル基板に搭載され、基板１２０１の四辺に外付けされ、且つ画素領域１２０３の周囲を囲むように配置されている。
【００３３】
図２（Ｂ）は、本発明の一態様に係る画像撮像装置１２２０を示す平面図である。画像撮像装置１２２０は基板１２２１を有し、その基板１２２１上には複数の画素を含む画素領域１２２３を構成するフォトセンサが形成されている。フォトセンサ上にはスペーサ（図示せず）を介してシンチレータ１２２２が形成されており、このスペーサによってフォトセンサとシンチレータ１２２２との間隔を狭くて均一なものにすることができる。
【００３４】
基板１２２１上にはフォトセンサを駆動させる駆動ＩＣ１２２５がＣＯＧ（チップオングラス）方式により貼り付けられており、これらの駆動ＩＣ１２２５は画素領域１２２３の周囲を囲むように配置されている。また、基板１２２１の四辺には、各々の駆動ＩＣ１２２５に対応するＦＰＣ（フレキシブルプリント基板）１２２４が外付けされている。
【００３５】
図２（Ｃ）は、本発明の一態様に係る画像撮像装置１２４０を示す平面図である。画像撮像装置１２４０は基板１２４１を有し、その基板１２４１上には複数の画素を含む画素領域１２４３を構成するフォトセンサ及びゲートドライバ１２４７ａ，１２４７ｂが形成されている。フォトセンサ及びゲートドライバ１２４７ａ，１２４７ｂの上にはスペーサ（図示せず）を介してシンチレータ１２４２が形成されており、このスペーサによってフォトセンサとシンチレータ１２４２との間隔を狭くて均一なものにすることができる。
【００３６】
基板１２４１上の二辺にはフォトセンサを駆動させる駆動ＩＣ１２４５が複数配置されている。各々の駆動ＩＣ１２４５は、ＴＣＰ（テープキャリアパッケージ）１２４６によってフレキシブル基板に搭載され、基板１２４１の二辺に外付けされている。画素領域１２４３の周囲は、ＴＣＰ１２４６及びゲートドライバ１２４７ａ，１２４７ｂによって囲まれている。ゲートドライバ１２４７ａ，１２４７ｂはパネルに内蔵されている。また、基板１２２１の二辺には、ゲートドライバ１２４７ａ，１２４７ｂに対応するＦＰＣ１２４４が外付けされている。
【００３７】
図３（Ａ）は、図２（Ａ）に示す画素領域１２０３における１画素の回路構成の一例を示す図である。画素領域１２０３には図３（Ａ）に示す回路が行例のマトリクス状に配置されている。
【００３８】
図３（Ａ）に示すように、１画素は１個のフォトダイオード２０１及び３個のトランジスタ２０２，２０３，２０４を有する。フォトダイオード２０１の一方の電極は配線２０６と電気的に接続され、フォトダイオード２０１の他方の電極はトランジスタ２０２のソース電極またはドレイン電極の一方と電気的に接続されている。トランジスタ２０２のゲートは配線２０７と電気的に接続されている。トランジスタ２０２のソース電極またはドレイン電極の他方は配線２０５と電気的に接続され、配線２０５はトランジスタ２０３のゲートと電気的に接続されている。トランジスタ２０３のソース電極またはドレイン電極の一方は配線２０９と電気的に接続され、トランジスタ２０３のソース電極またはドレイン電極の他方はトランジスタ２０４のソース電極またはドレイン電極の一方と電気的に接続されている。トランジスタ２０４のゲートは配線２０８と電気的に接続され、トランジスタ２０４のソース電極またはドレイン電極の他方は配線２１０と電気的に接続されている。
【００３９】
なお、図３（Ａ）では、フォトダイオード２０１の陽極が配線２０６と電気的に接続され、フォトダイオード２０１の陰極がトランジスタ２０２のソース電極またはドレイン電極の一方と電気的に接続されている構成を示したが、これに限定されない。フォトダイオード２０１の陰極が配線２０６と電気的に接続され、フォトダイオード２０１の陽極がトランジスタ２０２のソース電極またはドレイン電極の一方と電気的に接続されていてもよい。
【００４０】
フォトダイオード２０１は、光が照射されると電流が発生する光電変換素子である。したがって、シンチレータから発せられた光を検出することで、当該フォトダイオード２０１には、光電流が流れる。
【００４１】
次に、図３（Ａ）の回路の具体的レイアウトを説明する。図３（Ｂ）は、図３（Ａ）に示す回路のレイアウトの一例を示す図である。
【００４２】
図３（Ｂ）に示すように、１画素２００において、その一方側には光検出領域２１１を備えたフォトダイオード２０１が形成されており、その他方側にはトランジスタ２０２〜２０４を備えた回路領域が形成されており、光検出領域２１１と重ならない領域にはスペーサ２１９が形成されている。なお、ここでは、光検出領域２１１と回路領域を分けて配置しているが、回路領域上に光検出領域２１１を積層して配置することも可能である。
【００４３】
導電層２１４は、トランジスタ２０２のソース電極またはドレイン電極の一方として機能する。導電層２０５ａは、トランジスタ２０２のソース電極またはドレイン電極の他方として機能する。透明導電膜２１２は、フォトダイオード２０１の一方の電極と、導電層２１４とに電気的に接続されている。フォトダイオード２０１の他方の電極は導電層２０６ｂに電気的に接続されており、導電層２０６ｂは導電層２０６ａに電気的に接続されている。導電層２１３は、トランジスタ２０２のゲート電極として機能しており、さらに配線２０７に電気的に接続されている。配線２０７は、配線２１７に電気的に接続されている。
【００４４】
導電層２０５ｂは、トランジスタ２０３のゲート電極として機能しており、さらに、導電層２０５ａに電気的に接続されている。導電層２１６は、トランジスタ２０３のソース電極またはドレイン電極の一方として機能する。導電層２１５は、トランジスタ２０３のソース電極またはドレイン電極の他方、及びトランジスタ２０４のソース電極またはドレイン電極の一方として機能する。また、配線（導電層）２１０は、トランジスタ２０４のソース電極またはドレイン電極の他方としても機能する。配線（導電層）２０８は、トランジスタ２０４のゲート電極としても機能する。配線（導電層）２１８は、導電層２１６及び配線２０９に電気的に接続されている。
【００４５】
配線２０８、導電層２１３、導電層２０５ｂ、配線２１８、導電層２０６ｂ、配線２１７は、絶縁表面上に形成された一の導電膜を所望の形状に加工することで形成することができる。配線２０８、導電層２１３、導電層２０５ｂ、配線２１８、導電層２０６ｂ、配線２１７の上にはゲート絶縁膜（図５の絶縁膜３０６，３０７に相当）が形成されている。さらに、導電層２０６ｂ、配線２０７、配線２０９、配線２１０、導電層２１４、導電層２０５ａ、導電層２１６、導電層２１５は、前記ゲート絶縁膜上に形成された一の導電膜を所望の形状に加工することで形成することができる。
【００４６】
また、導電層２０６ｂ、配線２０７、配線２０９、配線２１０、導電層２１４、導電層２０５ａ、導電層２１６、導電層２１５の上には、絶縁膜（図示せず）が形成されている。この絶縁膜上には透明導電膜２１２が形成されている。
【００４７】
トランジスタ２０２は、アモルファスシリコンや微結晶シリコン、多結晶シリコン、単結晶シリコンなどの半導体層をチャネル形成領域に用いた薄膜トランジスタで形成することが可能である。なお、トランジスタ２０２は、フォトダイオード２０１が光を検出した際に生成する電荷を配線２０５に電位として蓄積し、また、当該電位を保持する機能を有するため、移動度が高く、また、オフ電流が極めて低い薄膜トランジスタで構成することが好ましい。そのため、トランジスタ２０２は、酸化物半導体膜をチャネル形成領域に用いた薄膜トランジスタで形成することが望ましい。
【００４８】
トランジスタ２０３は、アモルファスシリコンや微結晶シリコン、多結晶シリコン、単結晶シリコンなどの半導体層を用いた薄膜トランジスタで形成することが可能である。なお、トランジスタ２０３は、フォトダイオード２０１が生成する電気信号を増幅する機能を有するため、移動度が高いことが好ましい。一方で、配線２０９に不必要な電位を出力することを防ぐため、オフ電流が低いことが好ましい。そのため、トランジスタ２０３は、高移動度と低オフ電流を両立できる酸化物半導体膜をチャネル形成領域に用いた薄膜トランジスタで形成する構成も有効である。
【００４９】
トランジスタ２０４は、アモルファスシリコンや微結晶シリコン、多結晶シリコン、単結晶シリコンなどの半導体層を用いた薄膜トランジスタで形成することが可能である。なお、トランジスタ２０４は、画素の出力を制御する機能を有するため、移動度が高いことが好ましい。一方で、配線２１０に不必要な電位を出力することを防ぐため、オフ電流が低いことが好ましい。そのため、トランジスタ２０４は、高移動度と低オフ電流を両立できる酸化物半導体膜をチャネル形成領域に用いた薄膜トランジスタで形成する構成も有効である。
【００５０】
次に、図２（Ａ）に示す画像撮像装置におけるフォトセンサの読み出し動作について、図４のタイミングチャートを用いて説明する。
【００５１】
図４において、信号３００１〜信号３００５それぞれは、図３（Ａ）における配線２０６、配線２０７、配線２０８、配線２０５、配線２１０の電位に相当する。なお、配線２０９の電位を"Ｌ"（低）で一定とする。
【００５２】
時刻Ａにおいて、配線２０６の電位（信号３００１）を"Ｈ"（高）、配線２０７の電位（信号３００２）を"Ｈ"とする（リセット動作開始）と、フォトダイオード２０１に順方向バイアスが印加され、配線２０５の電位（信号３００４）が"Ｈ"となる。なお、配線２１０の電位（信号３００５）は"Ｈ"にプリチャージしておく。
【００５３】
時刻Ｂにおいて、配線２０６の電位（信号３００１）を"Ｌ"、配線２０７の電位（信号３００２）を"Ｈ"とする（リセット動作終了、累積動作開始）と、フォトダイオード２０１のオフ電流により、配線２０５の電位（信号３００４）が低下し始める。フォトダイオード２０１は、光が照射されるとオフ電流が増大するので、照射される光の量に応じて配線２０５の電位（信号３００４）の低下速度は変化する。すなわち、フォトダイオード２０１に照射する光の量に応じて、トランジスタ２０３のソースとドレイン間のチャネル抵抗が変化する。
【００５４】
時刻Ｃにおいて、配線２０７の電位（信号３００２）を"Ｌ"とする（累積動作終了）と、配線２０５の電位（信号３００４）は一定となる。ここで、当該電位は、累積動作中にフォトダイオードが生成した電荷量により決まる。すなわち、フォトダイオードに照射されていた光の量に応じて変化する。また、トランジスタ２０２は、酸化膜半導体層でチャネル形成領域を形成したオフ電流が極めて低い薄膜トランジスタで構成しているため、後の選択動作を行うまで、上記電荷量を一定に保つことが可能である。
【００５５】
なお、配線２０７の電位（信号３００２）を"Ｌ"とする際に、配線２０７と配線２０５との間における寄生容量により、配線２０５の電位変化が生じる。電位変化の変化量が大きい場合、累積動作中にフォトダイオードが生成した電荷量を精密に取得できないことになる。電位変化の変化量を低減するには、トランジスタ２０２のゲート−ソース（もしくはゲート−ドレイン）間容量を低減する、トランジスタ２０３のゲート容量を増大する、配線２０５に保持容量を設ける、などの対策が有効である。なお、図４では、これらの対策を施し、上記電位変化を無視できるとしている。
【００５６】
時刻Ｄに、配線２０８の電位（信号３００３）を"Ｈ"にする（選択動作開始）と、トランジスタ２０４が導通し、配線２０９と配線２１０とが、トランジスタ２０３とトランジスタ２０４とを介して導通する。すると、配線２１０の電位（信号３００５）は、低下していく。なお、時刻Ｄ以前に、配線２１０のプリチャージを終了しておく。ここで、配線２１０の電位（信号３００５）が低下する速さは、トランジスタ２０３のソースとドレイン間の電流に依存する。すなわち、累積動作中にフォトダイオード２０１に照射されている光の量に応じて変化する。
【００５７】
時刻Ｅにおいて、配線２０８の電位（信号３００３）を"Ｌ"にする（選択動作終了）と、トランジスタ２０４が遮断され、配線２１０の電位（信号３００５）は、一定値となる。ここで、一定値となる値は、フォトダイオード２０１に照射されていた光の量に応じて変化する。したがって、配線２１０の電位を取得することで、累積動作中にフォトダイオード２０１に照射されていた光の量を知ることができる。
【００５８】
より具体的には、フォトダイオード２０１に照射されている光が強（弱）いと、配線２０５の電位は低（高）くなり、トランジスタ２０３のゲート電圧は低（高）くなるので、配線２１０の電位（信号３００５）が低下する早さは遅（早）くなる。したがって、配線２１０の電位は高（低）くなる。
【００５９】
以上のような形態とすることで、分解能の高い画像撮像装置を提供することができる。つまり、フォトセンサの分解能を高くすることで、より詳細な患部画像を取得することができる。したがって、より正確な診断が可能となる。
【００６０】
図５は、図２（Ａ）に示すＸ１−Ｘ２、及び図３（Ｂ）に示すＹ１−Ｙ２を示す断面図である。
【００６１】
基板３０１上には端子電極３０２、導電層２１３，２０６ａ及び配線２１７が形成されており、端子電極３０２、導電層２１３，２０６ａ及び配線２１７の上には絶縁膜３０６が形成されている。絶縁膜３０６上には絶縁膜３０７が形成されており、絶縁膜３０７上には導電層２１３上に位置する酸化物半導体膜３１１が形成されている。絶縁膜３０６，３０７には配線２１７上に位置する接続孔が形成されており、この接続孔内及び絶縁膜３０７上には配線２０７が形成されている。また、絶縁膜３０７上には配線２１０が形成されている。また、酸化物半導体膜３１１の一方上には導電層３１２ａが形成されており、酸化物半導体膜３１１の他方上には導電層３１２ｂが形成されている。
【００６２】
配線２０７，２１０、導電層３１２ａ，３１２ｂ、酸化物半導体膜３１１及び絶縁膜３０７の上には絶縁膜３１３が形成されており、絶縁膜３１３上には絶縁膜３１４が形成されている。絶縁膜３１３，３１４には配線上に位置する接続孔が形成されている。この接続孔内及び絶縁膜３１４上には、ｐ型の半導体膜３０８、ｉ型の半導体膜３０９、ｎ型の半導体膜３１０が順に積層されている。これらの半導体膜３０８〜３１０によってフォトダイオード２０１が構成されている。
【００６３】
フォトダイオード２０１及び絶縁膜３１４の上には平坦化膜３１５が形成されている。平坦化膜３１５及び絶縁膜３０６の上には絶縁膜３１６が形成されている。平坦化膜３１５及び絶縁膜３１６には半導体膜３１０上に位置する接続孔が形成されている。また、平坦化膜３１５及び絶縁膜３１３，３１４，３１６には導電層３１２ａ上に位置する接続孔が形成されている。これらの接続孔内及び絶縁膜３１６上には透明導電膜３１７（図３に示す透明導電膜２１２に相当）が形成されており、透明導電膜３１７によって導電層３１２ａ（図３に示す導電層２１４に相当）と半導体膜３１０とが電気的に接続されている。
【００６４】
絶縁膜３１６上には柱状のスペーサ２１９が形成されている。スペーサ２１９の周囲、透明導電膜３１７上及び絶縁膜３１６上には接着層３１８が配置されており、接着層３１８及びスペーサ２１９の上にはシンチレータ３１９が形成されている。シンチレータ３１９上にはシンチレータ保護層３２０が形成されている。スペーサ２１９によってシンチレータ３１９とフォトダイオード２０１との間隔を狭くて一定で且つ均一なものにすることができる。
【００６５】
基板３０１の外周に位置する絶縁膜３０６，３１６には開口部が形成されており、この開口部によって端子電極３０２が露出している。端子電極３０２上には透明導電膜３０３が形成されており、透明導電膜３０３上には異方性導電膜３０４が形成されている。異方性導電膜３０４上にはＴＣＰ３０５が取り付けられている。
【００６６】
次に、スペーサ２１９の配置について図６及び図７を参照しつつ説明する。
図６（Ａ）は、本発明の一態様に係る画像撮像装置におけるスペーサ２１９の配置の一例を示す平面図である。この画像撮像装置は、光検出領域２５０と、その光検出領域２５０の隣に形成された回路領域２５１を含む１画素２００が行列方向にマトリクス状に配置されたものである。スペーサ２１９は１画素２００につき１つ配置されている。また、スペーサ２１９は光検出領域２５０と重ならない位置に配置されている。
【００６７】
図６（Ｂ）は、本発明の一態様に係る画像撮像装置におけるスペーサ２１９の配置の一例を示す平面図であり、図６（Ａ）と同一部分には同一符号を付し、異なる部分についてのみ説明する。
スペーサ２１９は２つの画素２００につき１つ配置されている。このように、スペーサの配置は一画素につき１つでなくてもよく、複数のスペーサを任意の間隔（密度）で配置することができる。
【００６８】
図７（Ａ）は、図２（Ａ）に示す画像撮像装置におけるスペーサ１２５４の配置の一例を示す平面図である。
スペーサ１２５４は、画素領域１２０３内にのみ配置され、画素領域１２０３外に配置されていない。
【００６９】
図７（Ｂ）は、図２（Ａ）に示す画像撮像装置におけるスペーサ１２５４，１２５５ａ，１２５５ｂの配置の一例を示す平面図である。
スペーサ１２５４は画素領域１２０３内に配置されており、スペーサ１２５５ａ，１２５５ｂは画素領域１２０３外に配置されている。
【００７０】
図８（Ａ）は、本発明の一態様に係る画像撮像装置１３００を示す平面図であり、図８（Ｂ）は、図８（Ａ）の左上の部分を拡大した平面図である。
【００７１】
画像撮像装置１３００は基板１３０１を有し、その基板１３０１上には複数の画素を含む画素領域１３０３を構成するフォトセンサが形成されている。フォトセンサ上にはスペーサ１３０７を介してシンチレータ１３０２が形成されており、このスペーサ１３０７によってフォトセンサとシンチレータ１３０２との間隔を狭くて均一なものにすることができる。
【００７２】
基板１３０１とシンチレータ１３０２との間には、画素領域１３０３の外側に位置するシール材１３０６が配置されている。基板１３０１の４辺には駆動ＩＣ１３０５を有するＴＣＰ１３０４が設けられている。ここでは、接着剤を注入する注入口を設けていない。そのため、シール材１３０６を描画後、接着材をシール材１３０６で囲まれた領域に適量を滴下し、基板１３０１にシンチレータ１３０２を貼り合わせることで、画像撮像装置１３００を作製する。
【００７３】
なお、図８（Ａ），（Ｂ）では、接着剤を注入する注入口を設けていないが、シール材１３０６に注入口を設け、真空注入法で接着剤を注入した後、封止材（図示せず）で注入口を封止する方法を採用してもよい。
【００７４】
図９は、図８（Ａ）に示すＺ１−Ｚ２、及び図３（Ｂ）に示すＹ１−Ｙ２を示す断面図であり、図５と異なる部分についてのみ説明する。
【００７５】
シンチレータ３１９（図８の１３０２に相当）と基板３０１（図８の１３０１に相当）との間はシール材３２１（図８の１３０６に相当）によって封止されている。図５では絶縁膜３１６上に柱状のスペーサ２１９を形成しているが、図９では絶縁膜３１６上に球状のスペーサ３２２を形成している。
【００７６】
次に、本発明の一態様に係る画像撮像装置においてスペーサを隔壁として用いた例について図１０及び図１１を参照しつつ説明する。
【００７７】
図１０（Ａ）は、スペーサを隔壁として用いた一例を示す平面図であり、図６（Ａ）と同一部分には同一符号を付し、異なる部分についてのみ説明する。
１画素２００の周囲は隔壁５００によって囲まれており、この隔壁５００はスペーサとしても機能する。つまり、隔壁５００は画素単位で区分けしている。
【００７８】
図１０（Ａ）に示すように、隣り合う画素２００の光検出領域２５０の相互間を隔壁５００によって区分けすることにより、隣り合う画素間で迷光を遮断できる。そのため、本来、光を検出すべき光検出領域２５０の隣の光検出領域に迷光が進入し、その進入した迷光を隣の光検出領域で検出してしまうことを抑制できる。したがって、画像撮像装置においてセンサの分解能を高めることに寄与する。
【００７９】
図１０（Ｂ）は、スペーサを隔壁として用いた一例を示す平面図であり、図１０（Ａ）と同一部分には同一符号を付し、異なる部分についてのみ説明する。
１画素２００の光検出領域２５０の周囲は隔壁５０１によって囲まれており、この隔壁５０１はスペーサとしても機能する。
【００８０】
図１０（Ｂ）に示す画像撮像装置においても図１０（Ａ）に示す画像撮像装置と同様の効果を得ることができる。
【００８１】
図１１は、スペーサを隔壁として用いた一例を示す平面図であり、図１０（Ａ）と同一部分には同一符号を付し、異なる部分についてのみ説明する。
１画素２００の周囲は隔壁５０２によって完全に囲まれていない。別言すれば、隔壁５０２と隔壁５０２との間に隙間を設けている。この隔壁５０２はスペーサとしても機能する。
【００８２】
図１１に示す画像撮像装置においても図１０（Ａ）に示す画像撮像装置と同様の効果を得ることができる。
【００８３】
また、図１１に示す画像撮像装置では、隔壁５０２と隔壁５０２との間に隙間を設けているため、その隙間によって画素２００内への接着剤の注入をスムーズに行うことができる。したがって、基板にシンチレータを貼り合わせる工程を実施しやすくすることができる。
【００８４】
［画像撮像装置の各構成要素の説明］
＜基板＞
基板の材料としては、ガラス、プラスチック等から適宜選択して用いることができる。
【００８５】
＜スペーサ＞
柱状のスペーサはシンチレータと基板とのギャップまたはシンチレータとフォトダイオードとのギャップを保持するためのものである。このスペーサはフォトリソスペーサ、ポストスペーサ、カラムスペーサとも呼ばれている。柱状のスペーサの作製方法としては、感光性アクリルなどの有機絶縁材料を基板の全面にスピンコート法により塗布し、これを一連のフォトリソグラフィの工程を行うことにより、基板上に残った感光性アクリルがスペーサとしての役割を果たす。この方法では、露光時のマスクパターン次第でスペーサの配置したい場所に露光できるため、フォトダイオードに重ならない部分にこの柱状のスペーサを配置することにより、シンチレータと基板とのギャップを維持するだけでなく、シンチレータで変換された光が入射されるべきフォトダイオード以外のフォトダイオードに入射されるのを抑制することができる。
【００８６】
柱状のスペーサは、アクリル、ポリイミド、ポリイミドアミド、エポキシの少なくとも１つを主成分とする有機樹脂材料、もしくは酸化珪素、窒化珪素、酸化窒化珪素のいずれか一種の材料、或いはこれらの積層膜からなる無機材料であるとよい。また、柱状のスペーサに代えて球状のスペーサを用いる場合には、球状のスペーサの材料としてガラス、シリカ、金属酸化物（アルミナなど）等の無機化合物材料や、ポリアクリル、ナイロン、ポリエステル、ポリエチレン、ポリスチレン、ポリプロピレン、ナイロンなどのプラスチック材料等を用いるとよい。
【００８７】
＜シール材＞
シール材は、絶縁性のエポキシ系の樹脂材料などを用いてもよいし、アクリル系光硬化樹脂やアクリル系熱硬化樹脂を用いてもよい。また、シール材としては例えば直径６μｍ〜２４μｍのフィラーを含み、且つ、粘度４０〜４００Ｐａ・ｓのものを用いるとよい。
【００８８】
＜シンチレータ＞
シンチレータは、シンチレータ層であってもよい。シンチレータは、放射線を光電変換素子（フォトダイオード）が感知可能な光に変換するものであり、柱状結晶を複数有する構造である。柱状結晶を有するシンチレータは、シンチレータで発生した光が柱状結晶内を伝搬するので光散乱が少なく、解像度を向上させることができる。柱状結晶を形成するシンチレータの材料としては、ハロゲン化アルカリを主成分とする材料が好適に用いられる。例えば、ＣｓＩ：Ｔｌ、ＣｓＩ：Ｎａ、ＣｓＢｒ：Ｔｌ、ＮａＩ：Ｔｌ、ＬｉＩ：Ｅｕ、ＫＩ：Ｔｌ等が用いられる。その作製方法は、例えばＣｓＩ：Ｔｌでは、ＣｓＩとＴｌを同時に蒸着することで形成できる。
【００８９】
シンチレータは、材料として、一般的にヨウ化セシウム（ＣｓＩ）：ナトリウム（Ｎａ）、ヨウ化セシウム（ＣｓＩ）：タリウム（Ｔｌ）、ヨウ化ナトリウム（ＮａＩ）、あるいは酸硫化ガドリニウム（Ｇｄ2Ｏ2Ｓ）などが用いられ、ダイシングなどにより溝を形成したり、柱状構造が形成されるように蒸着法で堆積したりすることで、解像度特性を向上させることができる。その他のシンチレータの材料には、ａ−Ｓｅ、Ｓｉ、ＣｄＴｅ、ＣｄＺｎＴｅ、ＨｇＩ２、ＰｂＩ２等が挙げられる。
【００９０】
＜接着層＞
接着層（接着剤）は、紫外線硬化型樹脂、熱硬化型樹脂等の接着剤、粘着剤、ホットメルト等からなるとよく、紫外線硬化型樹脂を用いることが好ましい。いずれも、充填可能な低粘度のものがよい。
【００９１】
＜酸化物半導体膜の詳細な説明＞
酸化物半導体膜は、非晶質構造、または多結晶構造であってもよい。また、酸化物半導体膜は、ＣＡＡＣ−ＯＳ（Ｃ  Ａｘｉｓ  Ａｌｉｇｎｅｄ  Ｃｒｙｓｔａｌｌｉｎｅ  Ｏｘｉｄｅ  Ｓｅｍｉｃｏｎｄｕｃｔｏｒ）膜であってもよい。
【００９２】
ＣＡＡＣ−ＯＳ膜は、完全な単結晶ではなく、完全な非晶質でもない。ＣＡＡＣ−ＯＳ膜は、非晶質相に結晶部を有する結晶−非晶質混相構造の酸化物半導体膜である。なお、当該結晶部は、一辺が１００ｎｍ未満の立方体内に収まる大きさであることが多い。また、透過型電子顕微鏡（ＴＥＭ：Ｔｒａｎｓｍｉｓｓｉｏｎ  Ｅｌｅｃｔｒｏｎ  Ｍｉｃｒｏｓｃｏｐｅ）による観察像では、ＣＡＡＣ−ＯＳ膜に含まれる非晶質部と結晶部との境界は明確ではない。また、ＴＥＭによってＣＡＡＣ−ＯＳ膜には粒界（グレインバウンダリーともいう）は確認できない。そのため、ＣＡＡＣ−ＯＳ膜は、粒界に起因する電子移動の低下が抑制される。
【００９３】
ＣＡＡＣ−ＯＳ膜に含まれる結晶部は、ｃ軸がＣＡＡＣ−ＯＳ膜の被形成面の法線ベクトルまたは表面の法線ベクトルに平行な方向に揃い、かつａｂ面に垂直な方向から見て三角形状または六角形状の原子配列を有し、ｃ軸に垂直な方向から見て金属原子が層状または金属原子と酸素原子とが層状に配列している。なお、異なる結晶部間で、それぞれａ軸およびｂ軸の向きが異なっていてもよい。本明細書等において、単に垂直と記載する場合、８５°以上９５°以下の範囲も含まれることとする。また、単に平行と記載する場合、−５°以上５°以下の範囲も含まれることとする。
【００９４】
なお、ＣＡＡＣ−ＯＳ膜において、結晶部の分布が一様でなくてもよい。例えば、ＣＡＡＣ−ＯＳ膜の形成過程において、酸化物半導体膜の表面側から結晶成長させる場合、表面の近傍では結晶部の占める割合が高くなることがある。また、ＣＡＡＣ−ＯＳ膜へ不純物を添加することにより、当該不純物添加領域において結晶部が非晶質化することもある。
【００９５】
ＣＡＡＣ−ＯＳ膜に含まれる結晶部のｃ軸は、ＣＡＡＣ−ＯＳ膜の被形成面の法線ベクトルまたは表面の法線ベクトルに平行な方向に揃うため、ＣＡＡＣ−ＯＳ膜の形状（被形成面の断面形状または表面の断面形状）によっては互いに異なる方向を向くことがある。
【００９６】
なお、結晶部のｃ軸の方向は、ＣＡＡＣ−ＯＳ膜が形成されたときの被形成面の法線ベクトルまたは表面の法線ベクトルに平行な方向となる。結晶部は、成膜することにより、または成膜後に加熱処理などの結晶化処理を行うことにより形成される。
【００９７】
ＣＡＡＣ−ＯＳ膜を用いたトランジスタは、可視光や紫外光の照射によるトランジスタの電気特性の変動を低減することが可能である。また、しきい値の変動、及びバラツキを抑制できる。よって、当該トランジスタは信頼性が高い。
【００９８】
また、結晶部または結晶性を有する酸化物半導体膜では、よりバルク内欠陥を低減することができる。さらに、結晶部または結晶性を有する酸化物半導体膜表面の平坦性を高めることによって、該酸化物半導体膜を用いたトランジスタは、アモルファス状態の酸化物半導体膜を用いたトランジスタ以上の電界効果移動度を得ることができる。酸化物半導体膜表面の平坦性を高めるためには、平坦な表面上に酸化物半導体膜を形成することが好ましく、具体的には、平坦面粗さ（Ｒａ）が０．１５ｎｍ以下、好ましくは０．１ｎｍ以下の表面上に形成するとよい。
【００９９】
なお、Ｒａは、日本工業規格ＪＩＳ  Ｂ０６０１で定義されている中心線平均粗さを面に対して適用できるよう三次元に拡張したものであり、「基準面から指定面までの偏差の絶対値を平均した値」と表現でき、以下の式にて定義される。
【０１００】
【数１】
2014062819.tif 000003
【０１０１】
なお、上記において、Ｓ０は、測定面（座標（ｘ１，ｙ１）（ｘ１，ｙ２）（ｘ２，ｙ１）（ｘ２，ｙ２）で表される４点によって囲まれる長方形の領域）の面積を指し、Ｚ０は測定面の平均高さを指す。Ｒａは原子間力顕微鏡（ＡＦＭ：Ａｔｏｍｉｃ  Ｆｏｒｃｅ  Ｍｉｃｒｏｓｃｏｐｅ）にて評価可能である。
【０１０２】
また、酸化物半導体膜は、シリコンの１．１ｅＶよりも大きい禁制帯幅を持つ酸化物半導体を適用することが好ましく、例えば、禁制帯幅が約３．１５ｅＶであるＩｎ−Ｇａ−Ｚｎ系金属酸化物、禁制帯幅が約３．０ｅＶである酸化インジウム、禁制帯幅が約３．０ｅＶであるインジウム錫酸化物、禁制帯幅が約３．３ｅＶであるインジウムガリウム酸化物、禁制帯幅が約２．７ｅＶであるインジウム亜鉛酸化物、禁制帯幅が約３．３ｅＶである酸化錫、禁制帯幅が約３．３７ｅＶである酸化亜鉛などを好ましく用いることができる。このような材料を用いることにより、トランジスタのオフ電流を極めて低く保つことが可能である。
【０１０３】
また、酸化物半導体膜に用いる酸化物半導体としては、インジウム（Ｉｎ）、亜鉛（Ｚｎ）、及びガリウム（Ｇａ）の群から選ばれた少なくとも一つを含むことが好ましい。特にＩｎとＺｎを含むことが好ましい。また、該酸化物半導体を用いたトランジスタの電気特性のばらつきを減らすためのスタビライザーとしてスズ（Ｓｎ）を有することが好ましい。
【０１０４】
例えば、酸化物半導体として、酸化インジウム、酸化スズ、酸化亜鉛、二元系金属酸化物であるＩｎ−Ｚｎ系金属酸化物、Ｓｎ−Ｚｎ系金属酸化物、Ｉｎ−Ｇａ系金属酸化物、三元系金属酸化物であるＩｎ−Ｇａ−Ｚｎ系金属酸化物（ＩＧＺＯとも表記する）、Ｉｎ−Ｓｎ−Ｚｎ系金属酸化物、Ｓｎ−Ｇａ−Ｚｎ系金属酸化物、四元系金属酸化物であるＩｎ−Ｓｎ−Ｇａ−Ｚｎ系金属酸化物を用いることができる。
【０１０５】
ここで、Ｉｎ−Ｇａ−Ｚｎ系金属酸化物とは、ＩｎとＧａとＺｎを主成分として有する金属酸化物という意味であり、ＩｎとＧａとＺｎの比率は問わない。また、ＩｎとＧａとＺｎ以外の金属元素が入っていてもよい。
【０１０６】
また、酸化物半導体として、ＩｎＭＯ３（ＺｎＯ）ｍ（ｍ＞０、且つ、ｍは整数でない）で表記される材料を用いてもよい。なお、Ｍは、Ｇａ、Ｆｅ、Ｍｎ及びＣｏから選ばれた一の金属元素もしくは複数の金属元素、または上記のスタビライザーとしての元素を示す。また、酸化物半導体として、Ｉｎ２ＳｎＯ５（ＺｎＯ）ｎ（ｎ＞０、且つ、ｎは整数）で表記される材料を用いてもよい。
【０１０７】
例えば、Ｉｎ：Ｇａ：Ｚｎ＝１：１：１、Ｉｎ：Ｇａ：Ｚｎ＝３：１：２、あるいはＩｎ：Ｇａ：Ｚｎ＝２：１：３の原子数比のＩｎ−Ｇａ−Ｚｎ系金属酸化物やその組成の近傍の酸化物を用いるとよい。
【０１０８】
また、酸化物半導体膜の成膜工程において、酸化物半導体膜に水素、水などの不純物がなるべく含まれないことが好ましい。例えば、酸化物半導体膜の成膜工程の前処理として、スパッタリング装置の予備加熱室で基板を予備加熱し、基板に吸着した水素、水などの不純物を脱離し排気することが好ましい。また、酸化物半導体膜の成膜時、残留する水が排気された成膜室（成膜チャンバーともいう）で行うことが好ましい。
【０１０９】
なお、予備加熱室、及び成膜室の水を除去するためには、吸着型の真空ポンプ、例えば、クライオポンプ、イオンポンプ、チタンサブリメーションポンプを用いることが好ましい。また、排気手段は、ターボポンプにコールドトラップを加えたものであってもよい。クライオポンプを用いて排気した、予備加熱室、及び成膜室は、例えば、水素原子、水（Ｈ２Ｏ）など水素原子を含む化合物（より好ましくは炭素原子を含む化合物も）等が排気されるため、酸化物半導体膜に含まれる水素、水などの不純物の濃度を低減できる。
【０１１０】
なお、酸化物半導体膜としてＩｎ−Ｇａ−Ｚｎ系金属酸化物をスパッタリング法により成膜する。また、酸化物半導体膜は、希ガス（代表的にはアルゴン）雰囲気下、酸素雰囲気下、または希ガスと酸素の混合雰囲気下においてスパッタリング法により形成することができる。
【０１１１】
酸化物半導体膜として、Ｉｎ−Ｇａ−Ｚｎ系金属酸化物をスパッタリング法で作製するためのターゲットとしては、例えば、原子数比がＩｎ：Ｇａ：Ｚｎ＝１：１：１の金属酸化物ターゲットや、原子数比がＩｎ：Ｇａ：Ｚｎ＝３：１：２の金属酸化物ターゲットや、原子数比がＩｎ：Ｇａ：Ｚｎ＝２：１：３の金属酸化物ターゲットを用いることができる。ただし、酸化物半導体膜に用いることのできるターゲットは、これらのターゲットの材料、及び組成に限定されるものではない。
【０１１２】
また、酸化物半導体膜を上述した金属酸化物ターゲットを用いて形成した場合、ターゲットの組成と、基板上に形成される薄膜の組成とが異なる場合がある。例えば、Ｉｎ２Ｏ３：Ｇａ２Ｏ３：ＺｎＯ＝１：１：１［ｍｏｌ比］の金属酸化物ターゲットを用いた場合、成膜条件にも依存するが、薄膜である酸化物半導体膜の組成比は、Ｉｎ２Ｏ３：Ｇａ２Ｏ３：ＺｎＯ＝１：１：０．６〜０．８［ｍｏｌ比］となる場合がある。これは、酸化物半導体膜の成膜中において、ＺｎＯが昇華する、またはＩｎ２Ｏ３、Ｇａ２Ｏ３、ＺｎＯの各成分のスパッタリングレートが異なるためであると考えられる。
【０１１３】
したがって、所望の組成比の薄膜を形成したい場合においては、予め金属酸化物ターゲットの組成比を調整する必要がある。例えば、薄膜である酸化物半導体膜の組成比を、Ｉｎ２Ｏ３：Ｇａ２Ｏ３：ＺｎＯ＝１：１：１［ｍｏｌ比］とする場合においては、金属酸化物ターゲットの組成比を、Ｉｎ２Ｏ３：Ｇａ２Ｏ３：ＺｎＯ＝１：１：１．５［ｍｏｌ比］とすればよい。すなわち、金属酸化物ターゲットのＺｎＯの含有量を予め多くすればよい。ただし、ターゲットの組成比は、上記数値に限定されず、成膜条件や、形成される薄膜の組成により適宜調整することができる。また、金属酸化物ターゲットのＺｎＯの含有量を多くすることにより、得られる薄膜の結晶性が向上するため好ましい。
【０１１４】
また、金属酸化物ターゲットの相対密度は９０％以上１００％以下、好ましくは９５％以上９９．９％以下である。相対密度の高い金属酸化物ターゲットを用いることにより、成膜した酸化物半導体膜は緻密な膜とすることができる。
【０１１５】
また、酸化物半導体膜を成膜する際に用いるスパッタリングガスとしては、水素、水などの不純物が除去された高純度ガスを用いることが好ましい。
【０１１６】
酸化物半導体膜として、ＣＡＡＣ−ＯＳ膜を適用する場合、該ＣＡＡＣ−ＯＳ膜を形成する方法としては、例えば三つ挙げられる。一つめは、成膜温度を２００℃以上４５０℃以下として酸化物半導体膜の成膜を行うことで、酸化物半導体膜に含まれる結晶部のｃ軸が、被形成面の法線ベクトルまたは表面の法線ベクトルに平行な方向に揃った結晶部を形成する方法である。二つめは、酸化物半導体膜を薄い膜厚で成膜した後、２００℃以上７００℃以下の熱処理を行うことで、酸化物半導体膜に含まれる結晶部のｃ軸が、被形成面の法線ベクトルまたは表面の法線ベクトルに平行な方向に揃った結晶部を形成する方法である。三つめは、一層目の酸化物半導体膜を薄く成膜した後、２００℃以上７００℃以下の熱処理を行い、さらに二層目の酸化物半導体膜の成膜を行うことで、酸化物半導体膜に含まれる結晶部のｃ軸が、被形成面の法線ベクトルまたは表面の法線ベクトルに平行な方向に揃った結晶部を形成する方法である。
【０１１７】
また、基板を加熱しながら成膜することにより、成膜した酸化物半導体膜に含まれる水素、水などの不純物の濃度を低減することができる。また、スパッタリングによる損傷が軽減されるため好ましい。また、酸化物半導体膜を、ＡＬＤ（Ａｔｏｍｉｃ  Ｌａｙｅｒ  Ｄｅｐｏｓｉｔｉｏｎ）法、蒸着法、塗布法などで成膜してもよい。
【０１１８】
なお、酸化物半導体膜として、ＣＡＡＣ−ＯＳ膜以外の結晶性を有する酸化物半導体膜（単結晶または微結晶）を成膜する場合には、成膜温度は特に限定されない。
【０１１９】
また、酸化物半導体膜の加工方法としては、ウエットエッチング法、またはドライエッチング法により酸化物半導体膜のエッチングを行うことができる。ドライエッチング法のエッチングガスには、ＢＣｌ３、Ｃｌ２、Ｏ２等を用いることができる。エッチング速度の向上にはＥＣＲ（Ｅｌｅｃｔｒｏｎ  Ｃｙｃｒｏｔｒｏｎ  Ｒｅｓｏｎａｎｃｅ）やＩＣＰ（Ｉｎｄｕｃｔｉｖｅ  Ｃｏｕｐｌｅｄ  Ｐｌａｓｍａ）などの高密度プラズマ源を用いたドライエッチング装置を用いることができる。
【０１２０】
また、酸化物半導体膜の形成後、酸化物半導体膜に対して、熱処理を行ってもよい。当該熱処理の温度は、３００℃以上７００℃以下、または基板の歪み点未満とする。当該熱処理を行うことで、酸化物半導体膜に含まれる過剰な水素、水などを除去することが可能である。なお、当該熱処理は、本明細書等において、脱水化処理（脱水素化処理）と記す場合がある。
【０１２１】
当該熱処理は、例えば、抵抗発熱体などを用いた電気炉に被処理物を導入し、窒素雰囲気下、４５０℃、１時間の条件で行うことができる。この間、酸化物半導体膜は大気に触れさせず、水素、水などの混入が生じないようにする。
【０１２２】
熱処理装置は、電気炉に限られず、加熱されたガスなどの媒体からの熱伝導、または熱輻射によって、被処理物を加熱する装置を用いてもよい。例えば、ＧＲＴＡ（Ｇａｓ  Ｒａｐｉｄ  Ｔｈｅｒｍａｌ  Ａｎｎｅａｌｉｎｇ）装置、ＬＲＴＡ（Ｌａｍｐ  Ｒａｐｉｄ  Ｔｈｅｒｍａｌ  Ａｎｎｅａｌｉｎｇ）装置等のＲＴＡ（Ｒａｐｉｄ  Ｔｈｅｒｍａｌ  Ａｎｎｅａｌｉｎｇ）装置を用いることができる。ＬＲＴＡ装置は、ハロゲンランプ、メタルハライドランプ、キセノンアークランプ、カーボンアークランプ、高圧ナトリウムランプ、高圧水銀ランプなどのランプから発する光（電磁波）の輻射により、被処理物を加熱する装置である。ＧＲＴＡ装置は、高温のガスを用いて熱処理を行う装置である。ガスとしては、アルゴンなどの希ガス、または窒素のような、熱処理によって被処理物と反応しない不活性気体が用いられる。
【０１２３】
例えば、当該熱処理として、熱せられた不活性ガス雰囲気中に被処理物を投入し、数分間熱した後、当該不活性ガス雰囲気から被処理物を取り出すＧＲＴＡ処理を行ってもよい。ＧＲＴＡ処理を用いると短時間での高温熱処理が可能となる。また、被処理物の耐熱温度を超える温度条件であっても適用が可能となる。なお、処理中に、不活性ガスを、酸素を含むガスに切り替えても良い。
【０１２４】
なお、不活性ガス雰囲気としては、窒素、または希ガス（ヘリウム、ネオン、アルゴン等）を主成分とする雰囲気であって、水素、水などが含まれない雰囲気を適用するのが望ましい。例えば、熱処理装置に導入する窒素や、ヘリウム、ネオン、アルゴン等の希ガスの純度を、６Ｎ（９９．９９９９％）以上、好ましくは７Ｎ（９９．９９９９９％）以上（すなわち、不純物の濃度が１ｐｐｍ以下、好ましくは０．１ｐｐｍ以下）とする。
【０１２５】
また、上述の脱水化処理（脱水素化処理）を行うと、酸化物半導体膜を構成する主成分材料である酸素が同時に脱離して減少してしまうおそれがある。酸化物半導体膜において、酸素が脱離した箇所では酸素欠損が存在し、該酸素欠損に起因してトランジスタの電気的特性変動を招くドナー準位が生じてしまう。よって、脱水化処理（脱水素化処理）を行った場合、酸化物半導体膜中に、酸素を供給することが好ましい。酸化物半導体膜中に酸素を供給することにより、膜中の酸素欠損を補填することができる。
【０１２６】
酸化物半導体膜中の酸素欠損を補填する方法の一例としては、酸化物半導体膜に対して脱水化処理（脱水素化処理）を行った後、同じ炉に高純度の酸素ガス、二窒化酸素ガス、又は超乾燥エア（ＣＲＤＳ（キャビティリングダウンレーザー分光法）方式の露点計を用いて測定した場合の水分量が２０ｐｐｍ（露点換算で−５５℃）以下、好ましくは１ｐｐｍ以下、より好ましくは１０ｐｐｍ以下の空気）を導入すればよい。酸素ガス、または二窒化酸素ガスに、水素、水などが含まれないことが好ましい。または、熱処理装置に導入する酸素ガス、または二窒化酸素ガスの純度を、６Ｎ（９９．９９９９％）以上、好ましくは７Ｎ（９９．９９９９９％）以上（即ち、酸素ガスまたは二窒化酸素ガス中の不純物の濃度を１ｐｐｍ以下、好ましくは０．１ｐｐｍ以下）とすることが好ましい。
【０１２７】
また、酸化物半導体膜中に酸素を供給する方法の一例としては、酸化物半導体膜に酸素（少なくとも、酸素ラジカル、酸素原子、酸素イオンのいずれかを含む）を添加することで、酸化物半導体膜中に酸素を供給してもよい。酸素の添加方法としては、イオン注入法、イオンドーピング法、プラズマ処理などを用いることができる。
【０１２８】
また、酸化物半導体膜中に酸素を供給する方法の一例としては、下地絶縁膜、またはゲート絶縁膜等を加熱することにより、酸素の一部を脱離させ、酸化物半導体膜に酸素を供給してもよい。
【０１２９】
上述のように、酸化物半導体膜の形成後において、脱水化処理（脱水素化処理）を行い酸化物半導体膜から、水素、水などを除去して不純物が極力含まれないように高純度化すると共に、脱水化処理（脱水素化処理）によって減少してしまった酸素を酸化物半導体に加える、または過剰な酸素を供給し酸化物半導体膜の酸素欠損を補填することが好ましい。また、酸化物半導体膜に酸素を供給する場合を、加酸素化処理、または過酸素化処理と記す場合がある。
【０１３０】
このように、酸化物半導体膜は、脱水化処理（脱水素化処理）により、水素、水などが除去され、加酸素化処理により酸素欠損を補填することによって、電気的にｉ型（真性）化または実質的にｉ型化された酸化物半導体膜とすることができる。具体的には、酸化物半導体膜中の水素濃度は、５×１０１９ａｔｏｍｓ／ｃｍ３以下、好ましくは５×１０１８ａｔｏｍｓ／ｃｍ３以下、さらに好ましくは５×１０１７ａｔｏｍｓ／ｃｍ３以下とする。なお、上述の酸化物半導体膜中の水素濃度は、二次イオン質量分析法（ＳＩＭＳ：Ｓｅｃｏｎｄａｒｙ  Ｉｏｎ  Ｍａｓｓ  Ｓｐｅｃｔｒｏｓｃｏｐｙ）で測定されるものである。
【０１３１】
このように、水素濃度が十分に低減されて高純度化され、十分な酸素の供給により酸素欠乏に起因する禁制帯幅中の欠陥準位が低減された酸化物半導体膜では、ドナーに由来するキャリアが極めて少なく（ゼロに近い）、キャリア濃度が１×１０１２／ｃｍ３未満、好ましくは１×１０１１／ｃｍ３未満、さらに好ましくは、１．４５×１０１０／ｃｍ３未満となる。このような酸化物半導体膜を用いたトランジスタにおいて、例えば、室温（２５℃）でのオフ電流（ここでは、単位チャネル幅（１μｍ）あたりの値）は、１００ｚＡ（１ｚＡ（ゼプトアンペア）は１×１０−２１Ａ）以下、好ましくは１０ｚＡ以下、さらに好ましくは１００ｙＡ（１ｙＡ（ヨクトアンペア）は１×１０−２４Ａ）以下となる。このように、ｉ型化または実質的にｉ型化された酸化物半導体を用いることで、極めて優れたオフ電流特性のトランジスタとすることができる。
【０１３２】
＜トランジスタの作製方法＞
図３（Ｂ）に示すトランジスタ２０２の作製方法について図５を参照しつつ説明する。
【０１３３】
まず、基板３０１上に下地絶縁膜（図示せず）を形成する。次に、下地絶縁膜上に、導電膜を形成した後、フォトリソグラフィ工程、及びエッチング工程によりゲート電極２１３を形成する。
【０１３４】
基板３０１としては、アルミノシリケートガラス、アルミノホウケイ酸ガラス、バリウムホウケイ酸ガラスなどのガラス材料を用いるとよい。
【０１３５】
下地絶縁膜としては、例えば、酸化シリコン、酸化ガリウム、酸化アルミニウム、窒化シリコン、酸化窒化シリコン、酸化窒化アルミニウム、または窒化酸化シリコン等を用いることができる。上記下地絶縁膜は、ＣＶＤ法またはスパッタリング法等により形成することができる。下地絶縁膜として、上述した窒化シリコン膜や酸化アルミニウム膜を用いることで、基板３０１からトランジスタ２０２中に拡散する不純物を防止することができる。なお、下地絶縁膜は必要に応じて設ければよい。
【０１３６】
ゲート電極２１３としては、スパッタリング法等により、モリブデン、チタン、タンタル、タングステン、アルミニウム、銅、ネオジム、及びスカンジウム等の金属材料、または、これらの少なくとも一つを含む合金材料を用いて、単層、または積層して形成することができる。
【０１３７】
その後、下地絶縁膜及びゲート電極２１３上にゲート絶縁膜３０６，３０７を形成する。
【０１３８】
ゲート絶縁膜としては、例えば、酸化シリコン、酸化ガリウム、酸化アルミニウム、窒化シリコン、酸化窒化シリコン、酸化窒化アルミニウム、または窒化酸化シリコン等を用いることができる。また、ゲート絶縁膜１０８の膜厚としては、例えば、１０ｎｍ以上５００ｎｍ以下、好ましくは５０ｎｍ以上３００ｎｍ以下とすることができる。
【０１３９】
また、ゲート絶縁膜は、のちに形成される酸化物半導体膜３１１と接する部分において酸素を含むことが好ましい。特に、ゲート絶縁膜は、膜中に少なくとも化学量論的組成比を超える量の酸素が存在することが好ましく、例えば、ゲート絶縁膜として、酸化シリコンを用いる場合には、ＳｉＯ２＋α（ただし、α＞０）とすることが好ましい。本実施の形態では、ゲート絶縁膜として、ＳｉＯ２＋α（ただし、α＞０）である酸化シリコンを用いる。この酸化シリコンをゲート絶縁膜として用いることで、のちに形成される酸化物半導体膜３１１に酸素を供給することができ、酸化物半導体膜３１１の電気特性を良好にすることができる。
【０１４０】
また、ゲート絶縁膜のその他の材料としては、酸化ハフニウム、酸化イットリウム、ハフニウムシリケート（ＨｆＳｉｘＯｙ（ｘ＞０、ｙ＞０））、窒素が添加されたハフニウムシリケート（ＨｆＳｉＯｘＮｙ（ｘ＞０、ｙ＞０））、ハフニウムアルミネート（ＨｆＡｌｘＯｙ（ｘ＞０、ｙ＞０））、酸化ランタンなどのｈｉｇｈ−ｋ材料を用いることができる。このような材料を用いることでゲートリーク電流を低減できる。さらに、ゲート絶縁膜は、単層構造としても良いし、積層構造としても良い。
【０１４１】
次に、ゲート絶縁膜３０６，３０７が形成された基板３０１に対して、加熱処理を行っても良い。
【０１４２】
例えば、加熱処理としては、電気炉、もしくは抵抗発熱体などの発熱体からの熱伝導または熱輻射によって、被処理物を加熱する装置を用いることができ、＜酸化物半導体膜の詳細な説明＞の欄に記載した加熱処理装置を適宜用いることができる。なお、ＧＲＴＡ装置などに用いる高温のガスには、アルゴンなどの希ガス、または窒素のような、加熱処理によって被処理物と反応しない不活性気体が用いられる。また、高温のガスのその他の一例としては、酸素を用いてもよい。酸素を用いることにより、ゲート絶縁膜からの酸素の脱離を抑制、またはゲート絶縁膜へ酸素の供給を行うことができる。
【０１４３】
加熱処理の処理温度としては、基板３０１として、マザーガラスを用いた場合、処理温度が高く、処理時間が長いと大幅に収縮するため、好ましくは、２００℃以上４５０℃以下、さらに好ましくは、２５０℃以上３５０℃以下である。
【０１４４】
なお、上記加熱処理を行うことで、ゲート絶縁膜３０６，３０７の膜中に含まれる水、水素などの不純物を除去することができる。また、当該加熱処理により、ゲート絶縁膜の膜中の欠陥密度を低減することができる。ゲート絶縁膜の膜中に含まれる水素、水などの不純物、または膜中の欠陥密度が低減することにより、トランジスタの信頼性が向上する。例えば、トランジスタの信頼性試験の一つである光負バイアスストレス試験におけるトランジスタの劣化を抑制させることができる。
【０１４５】
また、上記加熱処理は、のちに形成される酸化物半導体膜３１１の成膜前処理として、行ってもよい。例えば、ゲート絶縁膜を形成した後、スパッタリング装置の予備加熱室にて、真空中で加熱処理を行った後、酸化物半導体膜３１１を形成してもよい。
【０１４６】
また、上記加熱処理は、複数回行ってもよい。例えば、ゲート絶縁膜の形成後、電気炉等により窒素雰囲気中で加熱処理を行い、その後、スパッタリング装置の予備加熱室にて、真空中で加熱処理を行った後、酸化物半導体膜３１１を形成してもよい。
【０１４７】
次に、ゲート絶縁膜３０６，３０７上に、酸化物半導体膜を成膜し、フォトリソグラフィ工程、及びエッチング工程を行い、素子分離された酸化物半導体膜３１１を形成する。
【０１４８】
酸化物半導体膜３１１の詳細な内容及び作製方法等については、＜酸化物半導体膜の詳細な説明＞の欄に記載してあるため省略する。
【０１４９】
次に、ゲート絶縁膜３０６，３０７及び酸化物半導体膜３１１の上に導電膜を形成し、当該導電膜にフォトリソグラフィ工程、及びエッチング工程を行い、酸化物半導体膜３１１に電気的に接続されたソース電極及びドレイン電極３１２ａ，３１２ｂを形成する。なお、この段階でトランジスタ２０２が形成される。
【０１５０】
ソース電極及びドレイン電極３１２ａ，３１２ｂに用いる導電膜としては、例えば、Ａｌ、Ｃｒ、Ｃｕ、Ｔａ、Ｔｉ、Ｍｏ、Ｗから選ばれた元素を含む金属膜、または上述した元素を成分とする金属窒化物膜（窒化チタン膜、窒化モリブデン膜、窒化タングステン膜）等を用いて、単層、または積層させて形成することができる。また、Ａｌ、Ｃｕなどの金属膜の下側又は上側の一方または双方にＴｉ、Ｍｏ、Ｗなどの高融点金属膜、またはそれらの金属窒化物膜（窒化チタン膜、窒化モリブデン膜、窒化タングステン膜）を積層させた構成としても良い。
【０１５１】
次に、トランジスタ２０２上に、絶縁膜３１３，３１４及び平坦化膜３１５を形成する。
【０１５２】
絶縁膜３１３，３１４としては、ゲート絶縁膜に用いた材料及び方法と、同様な材料及び方法により形成することができる。
【０１５３】
平坦化膜３１５としては、例えば、ポリイミド、アクリル、ベンゾシクロブテン等の有機樹脂材料を用いることができる。平坦化膜により、トランジスタ２０２の凹凸を低減させることができる。
【符号の説明】
【０１５４】
１００    画像撮像装置
１０１    フォトセンサ
１０２    シンチレータ
１０３    Ｘ線源
１０４    Ｘ線
１０５    光
１０６    スペーサ
１０７    被検査物（被験者）
２００    １画素
２０１    フォトダイオード
２０２，２０３，２０４    トランジスタ
２０５，２０６，２０７，２０８，２０９，２１０    配線
２０５ａ，２０５ｂ，２０６ａ，２０６ｂ    導電層
２１１    光検出領域
２１２    透明導電膜
２１３，２１４，２１５，２１６    導電層
２１７，２１８    配線
２１９    スペーサ
２５０    光検出領域
２５１    回路領域
３０１    基板
３０２    端子電極
３０３    透明導電膜
３０４    異方性導電膜
３０５    ＴＣＰ
３０６，３０７    絶縁膜
３０８，３０９，３１０    半導体膜
３１１    酸化物半導体膜
３１２ａ，３１２ｂ    導電層
３１３，３１４    絶縁膜
３１５    平坦化膜
３１６    絶縁膜
３１７    透明導電膜
３１８    接着層
３１９    シンチレータ
３２０    シンチレータ保護層
３２１    シール材
３２２    球状スペーサ
５００，５０１，５０２    隔壁
１２００    画像撮像装置
１２０１    基板
１２０２    シンチレータ
１２０３    画素領域
１２０４    ＴＣＰ
１２０５    駆動ＩＣ
１２２０    画像撮像装置
１２２１    基板
１２２２    シンチレータ
１２２３    画素領域
１２２４    ＦＰＣ
１２２５    駆動ＩＣ
１２４０    画像撮像装置
１２４１    基板
１２４２    シンチレータ
１２４３    画素領域
１２４４    ＦＰＣ
１２４５    駆動ＩＣ
１２４６    ＴＣＰ
１２４７ａ，１２４７ｂ    走査駆動回路
１２５４，１２５５ａ，１２５５ｂ    スペーサ
１３００    画像撮像装置
１３０１    基板
１３０２    シンチレータ
１３０３    画素領域
１３０４    ＴＣＰ
１３０５    駆動ＩＣ
１３０６    シール材
１３０７    スペーサ
３００１，３００２，３００３，３００４，３００５    信号
【図１】
2014062819.tif 000004
【図２】
2014062819.tif 000005
【図３】
2014062819.tif 000006
【図４】
2014062819.tif 000007
【図５】
2014062819.tif 000008
【図６】
2014062819.tif 000009
【図７】
2014062819.tif 000010
【図８】
2014062819.tif 000011
【図９】
2014062819.tif 000012
【図１０】
2014062819.tif 000013
【図１１】
2014062819.tif 000014